ФУНКЦИОНАЛЬНОЕ ПОКРЫТИЕ ДЛЯ ДУГОВОЙ СВАРКИ ПЛАВЛЕНИЕМ
FUNCTIONAL COATING FOR ARC FUSION WELDING

Изобретение относится к дуговой сварке металлов плавящимся электродом, а именно к покрытиям для снижения разбрызгивания электродного металла и защиты поверхности свариваемых изделий от брызг расплавленного металла.
Известны покрытия для защиты поверхности от налипания брызг расплавленного металла: авт. св. СССР №186840, В23К 35/36, 1966; авт. св. СССР №273350, В23К 35/36, 1970; патент РФ №2117562, В23К 35/36, 1998.
Известно покрытие для защиты поверхности от налипания брызг расплавленного металла, содержащее следующие компоненты, г на 1 л воды: сульфитно-спиртовая барда - 60…110; мыло - 25-45; кальцинированная сода - 15…25; каолин 25-50 (см. авт. св. СССР №923784, В23К 35/36, 1980).
Описанное покрытие имеет низкие технологические свойства, выражающиеся в повышенном разбрызгивании электродного металла при попадании покрытия на свариваемые кромки.
Кроме того, покрытие обладает недостаточными защитными свойствами.
Наиболее близким по технологической сущности является покрытие для защиты поверхности от налипания брызг расплавленного металла, содержащее следующие компоненты, г на 1 л воды: концентрат сульфитно-спиртовой барды 100-150, кальцинированная сода 40-50 и сапропель 200-250 (см. патент РФ №2219031, 7 В23К 35/36, 2003).
Недостатком известного покрытия является повышенное разбрызгивание электродного металла при попадании покрытия на свариваемые кромки.
Задача - разработать состав покрытия, обеспечивающий снижение разбрызгивания электродного металла и достаточную защиту поверхности свариваемых изделий от брызг.
Поставленная задача достигается тем, что в покрытие для защиты поверхности от налипания брызг расплавленного металла, содержащее лигносульфонат технический порошкообразный, кальцинированную соду и сапропель, введен иодид калия при следующем содержании компонентов (в г) на 1 л воды:
лигносульфонат технический порошкообразный
140-160
кальцинированная сода
40-50
Сапропель
50-80
иодид калия
25-75
Заявляемое покрытие характеризуется наличием следующих существенных отличительных признаков (содержание компонентов в г на 1 л воды):
а) Лигносульфонат технический порошкообразный
140-160
б) кальцинированная сода
40-50
в) сапропель
50-80
г) иодид калия
25-75
Проведенные исследования по патентной и научно-технической литературе позволили выявить ряд технических решений аналогичного назначения, однако признаки «а», «в» и «г» в них отсутствуют. Отсюда можно сделать вывод о соответствии предложенного покрытия условиям охраноспособности изобретения: «новизна» и «изобретательский уровень», а многочисленные лабораторные испытания показали его высокие технологические свойства.
Компоненты покрытия выполняют следующие функции:
1) связующего - лигносульфонат технический порошкообразный;
2) поверхностно-активного вещества - кальцинированная сода, которая вводится в состав покрытия в виде порошка;
3) термостойкого наполнителя - сапропель, который вводится в состав покрытия в виде порошка;
4) стабилизирующего вещества - иодид калия, который вводится в состав покрытия в виде водного раствора.
Из указанных компонентов было изготовлено три состава покрытия. В таблице приведены результаты исследований влияния покрытия на разбрызгивание электродного металла и количество трудноудалимых брызг (сварочная проволока Св-08Г2С, диаметром 1,2 мм; ток сварки 250 А).
Для сравнения приведены характеристики известных покрытий.
Известные покрытия
Предложенное (содержание иодида калия, г)
по патенту №2219031
по авт. св. №923784
25
50
75
Потери на угар и разбрызгивание, %
14
18
10
9
12
Трудноудалимые брызги, %
3
7
2,7
2,5
3